(57)【要約】  ＬｉＴａＯ３の厚み滑り振動モードを利用しており、しかも電気機械結合係数ｋ２が高い圧電バルク波装置を得る。  ＬｉＴａＯ３からなる圧電薄板５と、圧電薄板５に接するように設けられた第１，第２の電極６，７とを備え、ＬｉＴａＯ３からなる圧電薄板５の厚み滑り振動モードを利用しており、ＬｉＴａＯ３のオイラー角（φ，θ，ψ）において、φが０°であり、θが５４°以上、１０７°以下の範囲にある、圧電バルク波装置１。
2013031747.tif 000002
【特許請求の範囲】
【請求項１】
ＬｉＴａＯ３からなる圧電薄板と、
前記圧電薄板に接するように設けられた第１，第２の電極とを備え、
前記ＬｉＴａＯ３からなる圧電薄板の厚み滑りモードを利用しており、前記ＬｉＴａＯ３のオイラー角（φ，θ，ψ）において、φが０°であり、θが５４°以上、１０７°以下の範囲にある、圧電バルク波装置。
【請求項２】
前記ＬｉＴａＯ３のオイラー角のθが５５°〜８８°の範囲にある、請求項１に記載の圧電バルク波装置。
【請求項３】
前記ＬｉＴａＯ３のオイラー角のθが６２°〜８７°の範囲にある、請求項１に記載の圧電バルク波装置。
【請求項４】
ＬｉＴａＯ３からなる圧電薄板の厚み滑りモードを利用した圧電バルク波装置の製造方法であって、
オイラー角（φ，θ，ψ）において、φが０°であり、θが５４°以上、１０７°以下の範囲にある圧電薄板を用意する工程と、
前記圧電薄板に接するように第１の電極を形成する工程と、
前記圧電薄板に接するように第２の電極を形成する工程とを備える、圧電バルク波装置の製造方法。
【請求項５】
前記圧電薄板を用意する工程が、
ＬｉＴａＯ３からなる圧電基板の一方面からイオン注入し、該一方面側に注入イオン濃度がもっとも高い高濃度イオン注入部分を形成する工程と、
前記圧電基板の前記一方面側に支持基板を接合する工程と、
前記圧電基板を加熱しつつ、前記高濃度イオン注入部分において前記圧電基板を該圧電基板の前記一方面から前記高濃度イオン注入部分に至る圧電薄板と、残りの圧電基板部分とに分離する工程とを備える、請求項４に記載の圧電バルク波装置の製造方法。
【請求項６】
前記圧電薄板を用意する工程が、
ＬｉＴａＯ３からなる圧電基板の一方面からイオン注入し、該一方面側に注入イオン濃度がもっとも高い高濃度イオン注入部分を形成する工程と、
前記圧電基板の前記一方面側に仮支持部材を貼り合わせる工程と、
前記仮支持部材に貼り合わされている圧電基板を加熱しつつ、前記高濃度イオン注入部分において前記圧電基板を該圧電基板の前記一方面から前記高濃度イオン注入部分に至る圧電薄板と、残りの圧電基板部分とに分離する工程とを有し、
前記圧電薄板から前記仮支持部材を剥離する工程をさらに備える、請求項４に記載の圧電バルク波装置の製造方法。
【請求項７】
前記圧電薄板から前記仮支持部材を剥離するに先立ち、前記圧電薄板上に第１の電極を形成する工程と、前記第１の電極を覆うように犠牲層を形成する工程と、前記犠牲層上に支持基板を積層する工程とを実施し、
前記圧電薄板から仮支持部材を剥離した後に、前記仮支持部材の剥離により露出した前記圧電薄板の他方面に第２の電極を形成する工程と、前記犠牲層を消失させる工程とをさらに備える、請求項６に記載の圧電バルク波装置の製造方法。
【発明の詳細な説明】
【技術分野】
【０００１】
本発明は、ＬｉＴａＯ３を用いた圧電バルク波装置及びその製造方法に関し、より詳細には、バルク波として厚み滑りモードのバルク波を利用した圧電バルク波装置及びその製造方法に関する。
【背景技術】
【０００２】
従来、発振子やフィルタなどに、圧電薄膜デバイスが用いられている。例えば、下記の特許文献１には、図１６に示す圧電薄膜デバイスが開示されている。圧電薄膜デバイス１００１は、圧電薄膜１００２を有する。圧電薄膜１００２は、水晶、ＬｉＴａＯ３、ＬｉＮｂＯ３などの圧電単結晶からなることが望ましいと記載されている。また、上記圧電薄膜１００２の上面に電極１００３，１００４が形成されている。圧電薄膜１００２の下面には電極１００５〜１００７が形成されている。これらの電極１００３〜１００７を用いることにより、圧電薄膜デバイス１００１では、厚み滑りモードを利用してなる４個の圧電薄膜共振子が構成されている。
【先行技術文献】
【特許文献】
【０００３】
【特許文献１】特開２００７−２２８３５６号公報
【発明の概要】
【発明が解決しようとする課題】
【０００４】
特許文献１に記載のように、従来、ＬｉＴａＯ３の厚み滑りモードを利用した圧電薄膜デバイスが知られていた。しかしながら、ＬｉＴａＯ３からなる圧電薄膜を用いて厚み滑り振動モードを利用した場合、厚み滑りモードの電気機械結合係数ｋ２を十分高くすることができなかった。そのため、広帯域化や帯域幅の調整幅を広くすることが困難であった。【０００５】
本発明の目的は、ＬｉＴａＯ３の厚み滑りモードを利用しており、しかも電気機械結合係数ｋ２が高い圧電バルク波装置及びその製造方法を提供することにある。
【課題を解決するための手段】
【０００６】
本発明に係る圧電バルク波装置は、ＬｉＴａＯ３からなる圧電薄板の厚み滑りモードを利用している。本発明の圧電バルク波装置は、ＬｉＴａＯ３からなる圧電薄板と、前記圧電薄板に接するように設けられた第１，第２の電極とを備える。本発明では、ＬｉＴａＯ３のオイラー角（φ，θ，ψ）において、φが０°であり、θが５４°以上、１０７°以下の範囲にある。本発明においては、好ましくは、上記オイラー角のθが５５°〜８８°の範囲にあり、その場合には、スプリアスモードである厚み縦振動の電気機械結合係数を十分に小さくすることができる。【０００７】
また、本発明においては、より好ましくは、上記オイラー角のθが６２°〜８７°の範囲にある。この場合には、周波数温度係数ＴＣＦの絶対値を小さくすることができる。【０００８】
本発明に係る圧電バルク波装置の製造方法は、ＬｉＴａＯ３からなる圧電薄板の厚み滑りモードを利用した圧電バルク波装置の製造方法であって、オイラー角（φ，θ，ψ）において、φが０°であり、θが５４°以上、１０７°以下の範囲にある圧電薄板を用意する工程と、前記圧電薄板に接するように第１の電極を形成する工程と、前記圧電薄板に接するように第２の電極を形成する工程とを備える。【０００９】
本発明の圧電バルク波装置の製造方法のある特定の局面では、前記圧電薄板を用意する工程が、ＬｉＴａＯ３からなる圧電基板の一方面からイオン注入し、該一方面側に注入イオン濃度がもっとも高い高濃度イオン注入部分を形成する工程と、前記圧電基板の前記一方面側に支持基板を接合する工程と、前記圧電基板を加熱しつつ、前記高濃度イオン注入部分において前記圧電基板を該圧電基板の前記一方面から前記高濃度イオン注入部分に至る圧電薄板と、残りの圧電基板部分とに分離する工程とを備える。この場合には、イオン注入条件を制御することにより、高濃度イオン注入部分の位置を容易に制御することができる。一般にイオン注入装置のイオンビームは均質な強度で直線的に基板へ照射され、かつ、基板全体をイオンビームが掃引しながら同一箇所にほぼ同じ照射角で多数回照射される。従って、スパッタやＣＶＤ、蒸着などの成膜法による厚みバラツキに比べると、イオン注入では高濃度イオン注入部分の位置は、基板全面で均等となり、深さバラツキは小さくなる。よって、基板全面で正確な厚みの圧電薄板を容易に得ることができる。【００１０】
本発明の圧電バルク波装置の製造方法の他の特定の局面では、前記圧電薄板を用意する工程が、ＬｉＴａＯ３からなる圧電基板の一方面からイオン注入し、該一方面側に注入イオン濃度がもっとも高い高濃度イオン注入部分を形成する工程と、前記圧電基板の前記一方面側に仮支持部材を貼り合わせる工程と、前記仮支持部材に貼り合わされている圧電基板を加熱しつつ、前記高濃度イオン注入部分において前記圧電基板を該圧電基板の前記一方面から前記高濃度イオン注入部分に至る圧電薄板と、残りの圧電基板部分とに分離する工程とを有し、前記圧電薄板から前記仮支持部材を剥離する工程とを有する。【００１１】
この場合には、圧電薄板の分離時に、熱応力によって圧電薄板に不具合が発生するおそれを抑制できる。【００１２】
本発明に係る圧電バルク波装置の製造方法のさらに他の特定の局面では、前記圧電薄板から前記仮支持部材を剥離するに先立ち、前記圧電薄板上に第１の電極を形成する工程と、前記第１の電極を覆うように犠牲層を形成する工程と、前記犠牲層上に支持基板を積層する工程とを実施する。また、前記圧電薄板から仮支持部材を剥離した後に、前記仮支持部材の剥離により露出した前記圧電薄板の他方面に第２の電極を形成する工程と、前記犠牲層を消失させる工程とをさらに備える。この場合には、圧電薄板の上下に第１，第２の電極が形成されている振動部分が支持基板から浮かされた構造を有する圧電バルク波装置を本発明に従って提供することができる。
【発明の効果】
【００１３】
本発明に係る圧電バルク波装置では、ＬｉＴａＯ３からなる圧電薄板においてφが０°であり、θが５４°以上、１０７°以下の範囲にあるため、厚み滑りモードの電気機械結合係数ｋ２を高めることができる。従って、帯域幅が広い圧電バルク波装置や、帯域幅の調整範囲が広い圧電バルク波装置を提供することが可能となる。
【図面の簡単な説明】
【００１４】
【図１】図１（ａ）及び（ｂ）は、本発明の一実施形態にかかる圧電バルク波装置の正面断面図及び平面図である。
【図２】図２は、ＬｉＴａＯ３のオイラー角のθと、厚み滑りモードの共振周波数Ｆｒ及び反共振周波数Ｆａとの関係を示す図である。
【図３】図３は、ＬｉＴａＯ３のオイラー角のθと、厚み滑りモードの電気機械結合係数ｋ２との関係を示す図である。
【図４】図４は、ＬｉＴａＯ３のオイラー角のθと、厚み滑りモードの周波数温度係数ＴＣＦとの関係を示す図である。
【図５】図５は、ＬｉＴａＯ３のオイラー角のθと、スプリアスとなる厚み縦振動モードの電気機械結合係数ｋｓｐ２との関係を示す図である。
【図６】図６は、ＬｉＴａＯ３のオイラー角のθと、厚み縦振動の共振周波数Ｆｒ及び反共振周波数Ｆａとの関係を示す図である。
【図７】図７は、ＬｉＴａＯ３のオイラー角のθと、厚み縦振動の電気機械結合係数ｋ２との関係を示す図である。
【図８】図８は、ＬｉＴａＯ３のオイラー角のθと、周波数温度係数ＴＣＦとの関係を示す図である。
【図９】図９は、ＬｉＮｂＯ３を用いた場合の、厚みすべり振動モードにおけるオイラー角θと周波数温度係数ＴＣＦの関係を示す図である。
【図１０】図１０は、第１の実施形態の圧電バルク波装置のインピーダンス特性及び位相特性を示す図である。
【図１１】図１１は、第１の実施形態の圧電バルク波装置のインピーダンススミスチャートを示す図である。
【図１２】図１２（ａ）〜（ｄ）は、本発明の一実施形態にかかる圧電バルク波装置の製造方法を説明するための各模式的正面断面図である。
【図１３】図１３（ａ）〜（ｃ）は、本発明の一実施形態にかかる圧電バルク波装置の製造方法を説明するための各模式的正面断面図である。
【図１４】図１４（ａ）〜（ｃ）は、本発明の一実施形態にかかる圧電バルク波装置の製造方法を説明するための各模式的正面断面図である。
【図１５】図１５（ａ）〜（ｃ）は、本発明の一実施形態にかかる圧電バルク波装置の製造方法を説明するための各模式的正面断面図である。
【図１６】図１６は、従来の圧電薄膜デバイスの一例を示す模式的断面図である。
【発明を実施するための形態】
【００１５】
以下、図面を参照しつつ、本発明の具体的な実施形態を説明することにより、本発明を明らかにする。
【００１６】
図１（ａ）及び（ｂ）は、本発明の一実施形態にかかる圧電バルク波装置の模式的正面断面図及び平面図である。
【００１７】
本実施形態の圧電バルク波装置１は、支持基板２を有する。支持基板２は、適宜の絶縁体あるいは圧電体からなる。本実施形態では、支持基板２は、アルミナからなる。
【００１８】
支持基板２上に、絶縁層３が形成されている。絶縁層３は、本実施形態では、酸化シリコンからなるが、ＬｉＴａＯ３やＬｉＮｂＯ３、サファイア、ガラスなど適宜の絶縁性材料により形成することができる。アルミナやガラス、ＬｉＮｂＯ３は、ＬｉＴａＯ３やサファイアに比べて材料が安価で製造が容易であるため入手しやすく、望ましい。絶縁層３の上面には、凹部３ａが形成されている。凹部３ａが設けられている部分の上方において、圧電薄板振動部４が配置されている。圧電薄板振動部４は、圧電薄板５と、圧電薄板５の上面に形成された第１の電極６と、下面に形成された第２の電極７とを有する。
【００１９】
圧電薄板５は、ＬｉＴａＯ３からなる。なお、圧電薄板５とは、例えば厚みが２μｍ以下程度の薄い単結晶の圧電体をいうものとする。後述する製造方法によれば、イオン注入−分割法を用いることにより、このような厚みの薄いＬｉＴａＯ３からなる圧電薄板を高精度に得ることができる。
【００２０】
また、第１の電極６及び第２の電極７は、適宜の金属または該金属を主体とする合金からなる。このような金属または合金としては、要求される物性値によって、適宜選択すればよい。例えば、耐熱性が求められる場合には、Ｗ、Ｍｏ、Ｔａ、Ｈｆなどの高融点金属を用いればよい。また、電気的抵抗が低いＣｕやＡｌを用いてもよい。さらには、熱拡散を起こし難いＰｔを用いてもよい。また、ＬｉＴａＯ３との密着性に優れているＴｉまたはＮｉなどを用いてもよい。第１，第２の電極６，７は、複数の金属膜を積層してなる積層金属膜により形成されていてもよい。
【００２１】
上記第１，第２の電極６，７の形成方法も特に限定されない。電子ビーム蒸着、化学蒸着、スパッタリング、またはＣＶＤなどの適宜の方法を用いることができる。
【００２２】
なお、図１（ａ）は、図１（ｂ）のＡ−Ａ線に沿う部分の断面図に相当する。圧電薄板５は、凹部３ａのＡ−Ａ線に沿う方向両側において、スリット５ａ，５ｂを有する。従って、図１（ａ）に示すように、凹部３ａの上方において圧電薄板振動部４は、浮かされた状態とされている。スリット５ａの外側において、絶縁層３上に配線電極８が形成されている。配線電極８は、図示しない部分において第２の電極７に接続されている。また、スリット５ｂの外側において、配線電極９が形成されている。配線電極９は圧電薄板５上に形成されており、第１の電極６と図示しない部分において電気的に接続されている。配線電極８，９は、適宜の導電性材料からなる。このような導電性材料としては、Ｃｕ、Ａｌまたはこれらの合金などを用いることができる。
【００２３】
配線電極９上に金バンプ１０が設けられている。また、配線電極８に電気的に接続されるように、ビアホール電極１１が圧電薄板５に設けられている。ビアホール電極１１の上端に、金バンプ１２が接合されている。従って、金バンプ１０，１２から交番電界を印加することにより圧電薄板振動部４を振動させることができる。加えて、主電気信号を伝送する配線電極８が、絶縁層３と支持基板２の接合界面から離間しているため、接合界面の拡散や不均一性に伴う半導体的な抵抗劣化や表皮効果の影響を受け難い。従って、主電気振動を低損失で伝送できる。
【００２４】
本実施形態の圧電バルク波装置１の特徴は、上記圧電薄板振動部４において、ＬｉＴａＯ３からなる圧電薄板５の厚み滑り振動モードを利用しており、かつＬｉＴａＯ３のオイラー角の（φ，θ，ψ）において、φが０°であり、θが５４°以上、１０７°以下の範囲にあることにある。それによって、厚み滑り振動モードを利用した良好な共振特性を得ることができる。これを、以下においてより具体的に説明する。
【００２５】
有限要素法により、ＬｉＴａＯ３を用いた厚み滑り振動モード及び厚み縦振動モードを利用したバルク波振動子を解析した。ＬｉＴａＯ３の厚みは１０００ｎｍとした。このＬｉＴａＯ３の上下に１００ｎｍの厚みのＡｌからなる電極を形成した構造をモデルとした。上下の電極の重なり合っている面積は、２０００μｍ２とした。
【００２６】
ＬｉＴａＯ３のオイラー角（０°，θ，０°）において、θを変化させ、厚み滑り振動モード及び厚み縦振動モードの状態を解析した。結果を図２〜図８に示す。
【００２７】
図２は、オイラー角のθと、厚み滑り振動モードの共振周波数Ｆｒ及び反共振周波数Ｆａとの関係を示す図であり、実線が共振周波数、破線が反共振周波数を示す。また、図３は、オイラー角のθと、厚み滑り振動モードの電気機械結合係数ｋ２との関係を示す図である。図３から明らかなように、利用する厚み滑り振動モードの電気機械結合係数ｋ２は、θが８０°付近で最大となり、１４．３％の値となる。ここで、θが５４°以上、１０７°以下の範囲であれば、電気機械結合係数ｋ２は、５％を超えており、携帯端末用フィルタの帯域幅を形成するのに必要な電気機械結合係数が得られる。さらに、θが６３°以上°、９７°以下の範囲であれば、電気機械結合係数ｋ２は、上記最大値の２／３である９．５％以上と大きな値を維持する。電気機械結合係数ｋ２はフィルタの帯域幅に比例する。従って、オイラー角のθを５４°以上、１０７°以下とすれば、電気機械結合係数ｋ２を高めることができ、広帯域のバルク波フィルタを構成し得ることがわかる。
【００２８】
よって、本実施形態では、オイラー角のθを５４°以上、１０７°以下とすることにより、広帯域のバルク波装置を提供し得ることがわかる。もっとも、用途によっては、帯域幅は広ければ広いほどよいというものではない。しかしながら、バルク波共振子に並列にまたは直列に静電容量を付加すれば、帯域幅を狭めることができる。従って、電気機械結合係数ｋ２が大きい場合、設計の自由度を高めることができる。よって、本実施形態によれば、オイラー角のθが５４°以上、１０７°以下であり、電気機械結合係数ｋ２が大きいため、様々な帯域幅のバルク波装置を容易に提供することができる。
【００２９】
他方、図５から明らかなように、スプリアスとなる厚み縦振動モードの電気機械結合係数ｋ２は、θが７３°でほぼゼロとなる。このことは、図７の結果とも一致する。すなわち、図６〜図８は、スプリアスとなる厚み縦振動モードのオイラー角のθによる変化を説明するための図である。図６は、オイラー角のθと、厚み縦振動の共振周波数Ｆｒ及び反共振周波数Ｆａとの関係を示す。実線が共振周波数の結果を、破線が反共振周波数の結果を示す。また、図７は、オイラー角のθと厚み縦振動の電気機械結合係数ｋ２との関係を示し、図８はオイラー角のθと周波数温度係数ＴＣＦとの関係を示す。図６〜図８からも明らかなように、オイラー角のθが７３°において、スプリアスとなる厚み縦振動モードの電気機械結合係数ｋ２がほぼゼロとなり、θが５５°以上、８５°以下の範囲であれば、図５から明らかなように、スプリアスとなる厚み縦振動モードの電気機械結合係数ｋ２１．５％以下と非常に小さい。
【００３０】
よって、好ましくは、オイラー角のθを５５°以上、８５°以下の範囲とすることが望ましい。それによって、スプリアスとなる厚み縦振動モードの応答を小さくすることができる。よって、上記実施形態の圧電バルク波装置を構成した場合、フィルタの阻止帯域における減衰特性を向上することができる。
【００３１】
他方、図４から明らかなように、厚み滑り振動モードの周波数温度係数ＴＣＦは、θ＝７５°の場合、２１．４ｐｐｍ／℃と小さくなる。また、θが６２°以上８７°以下の範囲では、ＴＣＦは３０ｐｐｍ／℃以下と小さい。従って、好ましくは、θは、６２°以上８７°以下の範囲とすることが望ましい。それによって、圧電バルク波装置１におけるフィルタの通過帯域や阻止帯域が環境温度の変化によりシフトし難い。すなわち、周波数の変動に対して安定な圧電バルク波装置１を提供することができる。
【００３２】
ここで、ＬｉＮｂＯ３を用いた場合の、厚みすべり振動モードにおけるオイラー角θと周波数温度係数ＴＣＦの関係を図９に示す。ＬｉＮｂＯ３において、ＬｉＴａＯ３の場合と同様に、スプリアスとなる厚み縦振動モードの電気機械結合係数ｋ２が小さくなるθ＝７３°付近のＴＣＦを確認すると、９６ｐｐｍ／℃、と、２１．４ｐｐｍ／℃であるＬｉＴａＯ３に比べて５倍近く大きくなっていることがわかる。よって、圧電薄板としてＬｉＴａＯ３を用いることが好ましいことが言える。
【００３３】
なお、図２〜図８では、ＬｉＴａＯ３の上面及び下面に、Ａｌからなる電極を形成した構造をモデルとして検討した。しかしながら、電極材料を他の金属に変更したとしても、電気機械結合係数ｋ２の絶対値は変化するにしても、オイラー角のθを上記と同様の範囲内とすることにより、電気機械結合係数ｋ２を高め、さらに上記望ましい範囲のθとすることにより、スプリアスを抑制し、あるいはＴＣＦの絶対値を小さくできることが確かめられている。
【００３４】
図１０及び図１１は、前述した本実施形態の圧電バルク波装置１のインピーダンス特性及び位相特性並びにインピーダンススミスチャートを示す図である。ここでは、ＬｉＴａＯ３からなる圧電薄板５のオイラー角（０°，８５°，０°）であり、その厚みは０．８５μｍとした。また、第１の電極６及び第２の電極７はアルミニウムにより構成し、その膜厚は７５ｎｍとした。また、アルミニウムとＬｉＴａＯ３の間に密着層として１０ｎｍと薄いＴｉを配した。図１０及び図１１から明らかなように、共振周波数が１９９０ＭＨｚ、反共振周波数が２１９６ＭＨｚであり、帯域幅が１０．３％と広い共振特性が得られている。
【００３５】
次に、図１２（ａ）〜図１５（ｃ）を参照して、上記圧電バルク波装置１の製造方法の一例を説明する。
【００３６】
図１２（ａ）に示すように、ＬｉＴａＯ３からなる圧電基板５Ａを用意する。圧電基板５Ａの一方面から矢印で示すように水素イオンを注入する。注入されるイオンは水素に限らず、ヘリウムなどを用いてもよい。イオン注入に際してのエネルギーは特に限定されないが、本実施形態では、１５０ＫｅＶ、ドーズ量８×１０１７、原子／ｃｍとする。なお、上記イオン注入条件は、目的とする圧電薄板の厚みに応じて選択すればよい。すなわち、注入イオン高濃度部分の位置を、上記イオン注入条件を選択することにより制御することができる。
【００３７】
イオン注入を行うと、圧電基板５Ａ内において、厚み方向にイオン濃度分布が生じる。最もイオン濃度が高い部分を図１２において破線で示す。破線で示すイオン濃度が最も高い部分である注入イオン高濃度部分５ｘでは、加熱すると応力により容易に分離する。このような注入イオン高濃度部分５ｘにより分離する方法は、特表２００２−５３４８８６号公報において開示されている。
【００３８】
次に、図１２（ｂ）に示すように、圧電基板５Ａのイオン注入が行われた側の面に仮接合層２１を形成する。仮接合層２１は、後述する仮支持部材２２を接合するとともに、最終的に得られる圧電薄板５を保護するために設けられている。仮接合層２１は、後述するエッチング工程により除去される材料により構成されている。すなわち、エッチングにより除去され、かつエッチング時に圧電薄板５が損傷されない適宜の材料からなる。このような仮接合層２１を構成する材料としては、無機材料、あるいは有機材料などの適宜の材料を用いることができる。無機材料としては、ＺｎＯ、ＳｉＯ２、ＡｌＮなどの絶縁性無機材料や、Ｃｕ、Ａｌ、Ｔｉなどの金属材料を挙げることができる。有機材料としては、ポリイミドなどを挙げることができる。仮接合層２１はこれらの材料からなる複数の膜を積層したものであってもよい。本実施形態では、上記仮接合層２１は、ＳｉＯ２からなる。
【００３９】
仮接合層２１に、図１２（ｃ）に示すように、仮支持部材２２を積層し貼り合わせる。仮支持部材２２は適宜の剛性材料により形成することができる。このような材料としては、絶縁性セラミックス、圧電性セラミックスなど適宜の材料を用いることができる。ここで、仮支持部材は、圧電基板との界面に作用する熱応力がほとんど存在しない、あるいは、支持基板と圧電基板とを接合したときに、支持基板と圧電基板との界面に作用する熱応力よりも、仮支持部材と圧電基板との界面に作用する熱応力が小さい材料からなる。そのため、圧電薄板の分離時に熱応力によって圧電薄板に不具合が発生するおそれを従来よりも抑制できる。一方、圧電薄板の分割のための加熱の後で支持基板を圧電薄板上に形成するので、支持基板の構成材料としては、支持基板と圧電薄板との界面に作用する熱応力を考慮することなく、任意の線膨張係数のものを選定できる。
【００４０】
そのため、圧電薄板の構成材料と支持基板の構成材料との組み合わせの選択性を高められる。例えば、フィルタ用途のデバイスでは、支持基板の構成材料の線膨張係数を圧電薄板の線膨張係数よりも大幅に小さくすることにより、フィルタの温度−周波数特性を向上させることが可能になる。また、支持基板に熱伝導率性が高い材料を選択することにより放熱性および耐電力性を向上させることが可能となる。よって、安価な構成材料を選択することによりデバイスの製造コストを低くすることが可能になる。
【００４１】
次に、加熱し、注入イオン高濃度部分５ｘにおいて圧電基板５Ａの分割を容易とする。圧電基板５Ａを注入イオン高濃度部分５ｘにおいて容易に分割するための加熱温度については、本実施形態では、２５０℃〜４００℃程度の温度に維持することにより行う。
【００４２】
その状態で外力を加え、圧電基板５Ａを分割する。すなわち、図６（ｄ）に示す圧電薄板５を残すように、注入イオン高濃度部分５ｘにおいて、圧電薄板５と、残りの圧電基板部分とを分離し、残りの圧電基板部分を除去する。
【００４３】
なお、加熱により分割した後、適宜圧電性を回復させる加熱処理を施すことが望ましい。このような加熱処理としては、４００℃〜５００℃の温度で３時間程度維持すればよい。
【００４４】
上記圧電性回復に必要な加熱温度は、上記分割を用意とするための加熱温度よりも高くすればよい。それによって、圧電性を効果的に回復させることができる。
【００４５】
次に、図１３（ａ）に示すように、圧電薄板５上に、フォトリソグラフィー法により第２の電極７及び配線電極８を含む電極構造を形成する。さらに、配線電極８を覆うように保護膜８ａを形成する。
【００４６】
次に、図１３（ｂ）に示すように、第２の電極７を覆うように犠牲層２３を形成する。犠牲層２３は、エッチングにより除去し得る材料からなる。このような犠牲層形成材料としては、ＳｉＯ２  ＺｎＯ  ＰＳＧ（フォスフォシリケートガラス）などの絶縁膜や、各種有機膜、下部電極や下部電極を覆うパッシベーション膜との溶解選択度の高い金属などを用いることができる。本実施形態では、Ｃｕを用いている。上記エッチングに際してのエッチャントとしては、第２の電極７をエッチングせずに、該犠牲層のみをエッチングにより除去し得る適宜の材料を用いることができる。
【００４７】
図１３（ｃ）に示すように、犠牲層２３、保護膜８ａなどを覆うように、全面に絶縁層３を形成する。絶縁層３は、ＳｉＯ２、ＳｉＮ、Ｔａ2Ｏ５、ＡｌＮなどの適宜の絶縁性セラミックスにより形成することができる。また、ガラスや樹脂などの絶縁素材を用いても良い。
【００４８】
しかる後、図１４（ａ）に示すように、上記絶縁層３を研磨し、その上面を平坦化する。
【００４９】
次に、図１４（ｂ）に示すように、平坦化された絶縁層３上に、支持基板２を積層する。
【００５０】
次に、エッチングにより前述した仮接合層２１を除去し、圧電薄板５から分離する。それによって、圧電薄板５を仮支持部材２２から剥離することができる。このようにして、図１４（ｃ）に示すように、支持基板２の下面に、絶縁層３を介して、犠牲層２３、第２の電極７、圧電薄板５が積層されている構造が得られる。次に、図１５（ａ）に示すように、上下逆転し、圧電薄板５上に、第１の電極６及び配線電極９をフォトリソグラフィー法により形成する。
【００５１】
しかる後、エッチングによりスリット５ａ，５ｂ及びビアホール形成用電極孔を圧電薄板５に形成する。次に、図１５（ｂ）に示すように、ビアホール電極１１を形成する。
【００５２】
しかる後、エッチングにより犠牲層２３を除去する。このようにして、図１５（ｃ）に示すように、凹部３ａが形成され、圧電薄板振動部４が浮かされた状態となる。最後に、図１（ａ）に示すように、ビアホール電極１１及び配線電極９上にバンプ１２，１０を形成する。このようにして、上記実施形態の圧電バルク波装置１を得ることができる。上記製造方法によれば、予め厚みの厚い圧電基板５Ａにイオン注入している。そのため、注入イオン高濃度部分５ｘにおいて分割し、圧電薄板５を容易に得ることができる。この方法によれば、厚みの比較的薄い圧電薄板５を高精度に得ることができる。
【００５３】
なお、以上の実施形態で示した製造方法により本発明の圧電バルク波装置を製造できるが、その他の方法により製造してもよい。
【００５４】
例えば、上記実施形態では、圧電基板の一方面に仮支持部材２２を貼り合わせたのち、圧電薄板と、残りの圧電基板部分とを分離していたが、圧電薄板を用意する工程は以下の工程により実施してもよい。すなわち、ＬｉＴａＯ３からなる圧電基板の一方面からイオン注入し、前述した高濃度イオン注入部分を形成する工程と、圧電基板の上記一方面側に支持基板を接合する工程と、次に、圧電基板を加熱しつつ、高濃度イオン注入部分において圧電基板を該圧電基板の前記一方面から前記高濃度イオン注入部分に至る圧電薄板と、残りの圧電基板部分とに分離する工程とを実施することにより、圧電薄板を用意してもよい。より具体的には、図１２（ａ）に示すような、イオン注入により高濃度イオン注入部分５ｘを有する圧電基板５Ａを用意する。次に、圧電基板５Ａのイオン注入を行った側の面に第１の電極を形成する。しかる後、圧電基板５Ａのイオン注入を行った側の面すなわち第１の電極が形成されている面に支持基板２を接合する。その状態で、圧電基板５Ａを加熱しつつ、前述した実施形態と同様にして、圧電薄板と、残りの圧電基板部分とに分離する。次に、圧電薄板の第１の電極が形成されている面とは反対側の面に第２の電極を形成すればよい。
【００５５】
また、圧電薄板の形成は、ＬｉＴａＯ３からなる圧電基板へのイオン注入と分割とにより実現する他、圧電基板の研削、圧電基板のエッチングなどにより実現してもよい。
【００５６】
なお、上記圧電バルク波装置１は本発明の圧電バルク波装置の一例にすぎず、本発明の特徴は、ＬｉＴａＯ３のオイラー角を特定の範囲とし、厚み滑り振動モードによる共振特性を有効に利用したことにある。従って、第１，第２の電極の材料及び形状等は特に限定されない。また共振子に限らず、様々な帯域フィルタとして機能する電極構造を有するように圧電バルク波装置を構成してもよい。
【符号の説明】
【００５７】
１…圧電バルク波装置
２…支持基板
３…絶縁層
３ａ…凹部
４…圧電薄板振動部
５…圧電薄板
５Ａ…圧電基板
５ａ，５ｂ…スリット
５ｘ…注入イオン高濃度部分
６…第１の電極
７…第２の電極
８…配線電極
８ａ…保護膜
９…配線電極
１０…バンプ
１１…ビアホール電極
１２…バンプ
２１…仮接合層
２２…仮支持部材
２３…犠牲層
【図１】
2013031747.tif 000003
【図２】
2013031747.tif 000004
【図３】
2013031747.tif 000005
【図４】
2013031747.tif 000006
【図５】
2013031747.tif 000007
【図６】
2013031747.tif 000008
【図７】
2013031747.tif 000009
【図８】
2013031747.tif 000010
【図９】
2013031747.tif 000011
【図１０】
2013031747.tif 000012
【図１１】
2013031747.tif 000013
【図１２】
2013031747.tif 000014
【図１３】
2013031747.tif 000015
【図１４】
2013031747.tif 000016
【図１５】
2013031747.tif 000017
【図１６】
2013031747.tif 000018
【手続補正書】
【提出日】平成26年1月28日(2014.1.28)
【手続補正１】
【補正対象書類名】明細書
【補正対象項目名】００２３
【補正方法】変更
【補正の内容】
【００２３】
配線電極９上に金バンプ１０が設けられている。また、配線電極８に電気的に接続されるように、ビアホール電極１１が圧電薄板５に設けられている。ビアホール電極１１の上端に、金バンプ１２が接合されている。従って、金バンプ１０，１２から交番電界を印加することにより圧電薄板振動部４を振動させることができる。加えて、主電気信号を伝送する配線電極８が、絶縁層３と支持基板２の接合界面から離間しているため、接合界面の拡散や不均一性に伴う半導体的な抵抗劣化や表皮効果の影響を受け難い。従って、主電気信号を低損失で伝送できる。
【手続補正２】
【補正対象書類名】明細書
【補正対象項目名】００２９
【補正方法】変更
【補正の内容】
【００２９】
他方、図５から明らかなように、スプリアスとなる厚み縦振動モードの電気機械結合係数ｋｓｐ２は、θが７３°でほぼゼロとなる。このことは、図７の結果とも一致する。すなわち、図６〜図８は、スプリアスとなる厚み縦振動モードのオイラー角のθによる変化を説明するための図である。図６は、オイラー角のθと、厚み縦振動の共振周波数Ｆｒ及び反共振周波数Ｆａとの関係を示す。実線が共振周波数の結果を、破線が反共振周波数の結果を示す。また、図７は、オイラー角のθと厚み縦振動の電気機械結合係数ｋ２との関係を示し、図８はオイラー角のθと周波数温度係数ＴＣＦとの関係を示す。図６〜図８からも明らかなように、オイラー角のθが７３°において、スプリアスとなる厚み縦振動モードの電気機械結合係数ｋ２がほぼゼロとなり、θが５５°以上、８５°以下の範囲であれば、図５から明らかなように、スプリアスとなる厚み縦振動モードの電気機械結合係数ｋｓｐ２は１．５％以下と非常に小さい。
【手続補正３】
【補正対象書類名】明細書
【補正対象項目名】００３６
【補正方法】変更
【補正の内容】
【００３６】
図１２（ａ）に示すように、ＬｉＴａＯ３からなる圧電基板５Ａを用意する。圧電基板５Ａの一方面から矢印で示すように水素イオンを注入する。注入されるイオンは水素に限らず、ヘリウムなどを用いてもよい。イオン注入に際してのエネルギーは特に限定されないが、本実施形態では、１５０ＫｅＶ、ドーズ量８×１０１７原子／ｃｍとする。なお、上記イオン注入条件は、目的とする圧電薄板の厚みに応じて選択すればよい。すなわち、注入イオン高濃度部分の位置を、上記イオン注入条件を選択することにより制御することができる。
【手続補正４】
【補正対象書類名】明細書
【補正対象項目名】００４４
【補正方法】変更
【補正の内容】
【００４４】
上記圧電性回復に必要な加熱温度は、上記分割を容易とするための加熱温度よりも高くすればよい。それによって、圧電性を効果的に回復させることができる。
【手続補正書】
【提出日】平成26年1月29日(2014.1.29)
【手続補正１】
【補正対象書類名】明細書
【補正対象項目名】００３６
【補正方法】変更
【補正の内容】
【００３６】
図１２（ａ）に示すように、ＬｉＴａＯ３からなる圧電基板５Ａを用意する。圧電基板５Ａの一方面から矢印で示すように水素イオンを注入する。注入されるイオンは水素に限らず、ヘリウムなどを用いてもよい。イオン注入に際してのエネルギーは特に限定されないが、本実施形態では、１５０ＫｅＶ、ドーズ量８×１０１７原子／ｃｍ２とする。なお、上記イオン注入条件は、目的とする圧電薄板の厚みに応じて選択すればよい。すなわち、注入イオン高濃度部分の位置を、上記イオン注入条件を選択することにより制御することができる。
【国際調査報告】
2013031747.tif 000019
2013031747.tif 000020